PbO 또는 Bi 2 O 3 를 주성분 으로 하 는 종래 의 글래스 조성물 G 40 및 G 41 을 이용 한 비 교예 Al 40 및 Al 41 의 Al 계 전극 은 , 고온 고습 시험 에서 물 에 부식 되 어 흑색 화 해 , 충분 한 내습성 을 갖 고 있 다고 는 할 수 없 었 다 . 이 에 대하 여 , 유해 한 Pb 나 그 Pb 와 함께 산출 되 는 Bi 를 함유 하 지 않 는 실시 예 Al 1 ∼ Al 37 및 비 교예 Al 38 및 Al 39 의 Al 계 전극 은 , 동등 이상 의 내습성 을 갖 고 있 었 다 . 특히 , V 2 O 5 를 함유 하 는 글래스 조성물 을 이용 한 경우 에 는 , 내습성 이 양호 했 다 . 이것 은 글래스 조성물 중 의 V 가 Al 입자 와 반응 하 고 , 물 에 부식 되 기 어려운 층 이 Al 입자 의 표면 에 형성 되 기 때문 이 라고 생각 할 수 있 다 .